"少なくとも、アルカリ金属珪酸塩、アルキルアルコキシシラン、燐酸または燐酸塩、及び水を混合して得られることを特徴とする無機質組成物上記アルカリ金属珪酸塩が、少なくとも珪酸ナトリウムを含むことを特徴とする請求項1に記載の無機質組成物上記アルキルアルコキシシランが、3官能アルキルアルコキシシランを含むことを特徴とする請求項1または請求項2に記載の無機質組成物本発明は、このような点に鑑みなされたものであり、モルタル、コンクリート等のセメント系基材の透水性を低下させ撥水性を高めるとともに、珪酸塩の溶出を抑制し、基材表面の溜まり水や流水の塩基性を低下させることを目的とするものである。本発明者は、上記目的を達成するため鋭意検討を行なった結果、少なくともアルカリ金属珪酸塩、アルキルアルコキシシラン、燐酸または燐酸塩、及び水を混合して得られる特定の無機質組成物に想到し、本発明を完成させた。すなわち、本発明の無機質組成物は、下記の特徴を有するものである。1.少なくとも、アルカリ金属珪酸塩、アルキルアルコキシシラン、燐酸または燐酸塩、及び水を混合して得られることを特徴とする無機質組成物2.上記アルカリ金属珪酸塩が、少なくとも珪酸ナトリウムを含むことを特徴とする1.に記載の無機質組成物3.上記アルキルアルコキシシランが、3官能アルキルアルコキシシランを含むことを特徴とする1.または2.に記載の無機質組成物本発明の無機質組成物は、モルタル、コンクリート等のセメント系基材に浸透し、硬化体を形成することにより、基材の透水性を低下させ撥水性を高めるとともに、珪酸塩の溶出を抑制し、基材表面の溜まり水や流水の塩基性を低下させるものである。特に、本発明の無機質組成物は、特定の成分を併用して含むことにより、基材の撥水持続性を高めることができるものである。以下、本発明を実施するための形態について説明する。本発明は、モルタル、コンクリート等のセメント系基材に適用される無機質組成物に関するものであり、上記基材の透水性を低下させ、撥水性、表面強度等を向上させるものである。このような無機質組成物は、少なくとも、Aアルカリ金属珪酸塩、Bアルキルアルコキシシラン、C燐酸または燐酸塩、及び水を混合して得られるものである。なお、本発明における撥水性とは、基材への水分の吸い込みを防止する性能をいい、撥水持続性とは、長期にわたり上記撥水性が持続することをいう。本発明のAアルカリ金属珪酸塩以下A成分ともいうとしては、一般式:M2OnSiO2MはLi、K、Na,Csから選ばれる少なくとも1種のアルカリ金属で表される水溶性のアルカリ金属珪酸塩水ガラスともいうであればいずれも使用できる。このようなA成分としては、例えば、珪酸ナトリウム、オルト珪酸ナトリウム、メタ珪酸ナトリウム、珪酸リチウム、珪酸カリウム等が挙げられる。また、アルカリ金属珪酸塩の水溶液として市販されている水ガラスを使用することもできる。上記のアルカリ金属珪酸塩は、単独で用いられてもよく、または2種以上が混合されて用いられてもよい。本発明では、A成分として、少なくともSiO2/Na2Oモル比が5/1~2/1より好ましくは4/1~3/1の珪酸ナトリウムを含むことが好ましい。このような場合、溜まり水や流水の塩基性をより一層低下させることができる。さらに、本発明では、SiO2/K2Oモル比が5/1~1/1より好ましくは4/1~1/1の珪酸カリウムを混合して使用することが好ましい。これによって、基材へA成分がより一層浸透しやすくなり、緻密な硬化体を形成することができる。これによって、基材の透水性を低下させ、撥水性を高めるとともに、溜まり水や流水の塩基性を十分に低下させることができる。また、アルカリ金属が溶出しにくく、基材表面の白化を防止することができる。珪酸ナトリウムと珪酸カリウムの混合比率は、SiO2/Na2OK2Oモル比が、5/1~1/1好ましくは4/1~2/1であり、無機質組成物全体に対しSiO2の含有量が5~30重量より好ましくは10~20重量と成るように調整することが好ましい。このような範囲である場合、優れた撥水性を発揮することができるとともに、塗付ムラ等が抑制され良好な仕上りとなる。本発明のBアルキルアルコキシシラン以下B成分ともいうとしては、例えば、テトラエトキシシラン、テトラメトキシシラン、テトラn-プロポキシシラン、テトライソプロポキシシラン、テトライソブトキシシラン、テトラsec-ブトキシシラン、テトラt-ブトキシシラン、テトラフェノキシシラン、等の4官能アルコキシシラン類;メチルトリメトキシシラン、メチルトリエトキシシラン、メチルトリプロポキシシラン、メチルトリブトキシシラン、エチルトリメトキシシラン、エチルトリエトキシシラン、エチルトリプロポキシシラン、エチルトリブトキシシラン、プロピルトリメトキシシラン、プロピルトリエトキシシラン、プロピルトリプロポキシシラン、プロピルトリブトキシシラン、ブチルトリメトキシシラン、ブチルトリエトキシシラン、ブチルトリプロポキシシラン、ブチルトリブトキシシラン、フェニルトリメトキシシラン、フェニルトリエトキシシラン、フェニルトリブトキシシラン等の3官能アルキルアルコキシシラン類;ジメチルジメトキシシラン、ジメチルジエトキシシラン、ジメチルジブトキシシラン、ジエチルジメトキシシラン、ジエチルジエトキシシラン、ジエチルジブトキシシラン、ジエチルジプロポキシシラン、ジプロピルジメトキシシラン、ジプロピルジエトキシシラン、ジブチルジメトキシシラン、ジブチルジエトキシシラン、ジフェニルジメトキシシラン、ジフェニルジエトキシシラン、ジフェニルジブトキシシラン、メチルフェニルジメトキシシラン、メチルフェニルジエトキシシラン等の2官能アルキルアルコキシシラン類;等が挙げられる。これらは単独で用いられてもよく、または2種以上が混合されて用いられてもよい。本発明では、特に3官能アルキルアルコキシシランを含むことが好ましい。さらには、アルキル基の炭素数が1~3のものが好ましい。このようなB成分としては、メチルトリメトキシシラン、メチルトリエトキシシラン、メチルトリプロポキシシラン、メチルトリブトキシシラン、エチルトリメトキシシラン、エチルトリエトキシシラン、プロピルトリメトキシシラン、プロピルトリエトキシシラン等が挙げられる。本発明の、C燐酸または燐酸塩以下C成分ともいうとしては、燐酸、オルト燐酸、燐酸アンモニウム、燐酸水素アンモニウム、燐酸ヒドロキシアンモニウム、アルカリ金属の燐酸塩等が挙げられる。本発明では特に、燐酸、オルト燐酸、燐酸アンモニウム、燐酸水素アンモニウムから選ばれる1種以上を含むことが好ましい。さらには、燐酸アンモニウムを含むことが好ましい。本発明の無機質組成物は、上記A成分、B成分、C成分を併用して使用することにより、基材に浸透した場合、緻密な硬化体を形成することができ、基材の透水性を低下させ、撥水持続性、表面強化に優れた効果を発揮することができる。その作用機構は明らかではないが、A成分及びB成分が、基材に浸透し、基材から遊離されるカルシウム、マグネシウム、アルミニウム等の多価金属イオンと反応して不溶性のゲルを生成、硬化体を形成する際に、C成分により、硬化性が高まり、緻密な硬化体を形成することができる。これにより長期にわたり基材の透水性を低下させることができ、その結果、撥水持続性、表面強化作用を高めることができるとともに、A成分の未反応物や反応後に残ったアルカリ金属の溶出を抑制することができ、基材表面の溜まり水や流水の強塩基を低下させることができるものと考えられる。さらに、上記A成分、B成分、C成分を併用して使用することにより、基材の撥油性を高めることもできる。上記A成分に含まれるSiO2の固形分100重量部に対し、B成分は、好ましくは2~50重量部、さらに好ましくは5~40重量部、C成分は、好ましくは0.1~10重量部、さらに好ましくは0.2~5重量部である。このような範囲で併用することにより、基材の撥水撥油性、表面強化作用をさらに高めることができるとともに、A成分の未反応物の溶出を抑制することができ、基材表面の溜まり水の強塩基をよりいっそう低下させることができる。本発明の無機質組成物は、上記A成分、B成分、C成分に加えて、水を混合して得られるものである。本発明無機組成物の水の量は、無機質組成物全体に対し好ましくは50~98重量、より好ましくは70~95重量である。このような範囲であることにより、基材への浸透性に優れ、本発明の効果を十分に発揮することができる。なお、本発明における水には、A成分、C成分の媒体等として用いられる水も含有するものである。本発明の無機質組成物の製造方法は、特に限定されないが、例えば以下の方法により製造することができる。1A成分、B成分及び水を混合して混合溶液Iを得た後、次いで、該混合溶液Iに、C成分を添加攪拌する方法。2B成分、C成分及び水を混合して混合溶液IIを得た後、次いで、該混合溶液IIに、A成分を添加攪拌する方法。3A成分、C成分及び水を混合して混合溶液IIIを得た後、次いで、該混合溶液IIIに、B成分を添加攪拌する方法。上記1~3において、A成分またはA成分を含む混合溶液とC成分またはC成分を含む混合溶液とを混合する場合、後者はpH4以上好ましくはpH5以上11以下に調整されていることが好ましい。これによって、本発明の無機質組成物が安定して製造でき、本発明の効果を十分に発現することができる。例えば、上記1では、混合溶液IにpH4以上に調整されたC成分を添加することが好ましい。また、上記2では、B成分にpH4以上に調整されたC成分を添加し混合溶液IIとするか、あるいは、B成分、pH未調整のC成分及び水を含む混合溶液IIを得た後、混合溶液IIをpH4以上に調整することが好ましい。さらに、上記3において混合溶液IIIは、予めA成分と水を混合した溶液にpH4以上に調整したC成分を混合して得るか、または予めC成分と水を混合しpH4以上に調整した溶液にA成分を混合して得ることが好ましい。上記における各溶液のpH調整には、アンモニア、アルキルアミン、アルカノールアミン、アルカリ金属塩等が使用できる。本発明では特に、アンモニア、アルキルアミン、アルカノールアミンから選ばれる1種以上を用いることが好ましく、この場合、撥水性をより一層高めることができる。このうち、アルキルアミンとしては、例えば、モノエチルアミン、ジエチルアミン、トリエチルアミン、イソプロピルアミン、ジイソプロピルアミン等が挙げられる。アルカノールアミンとしては、例えば、アミノエタノール、アミノプロパノール、N,N-ジメチルエタノールアミン、N,N-ジエチルエタノールアミン、N-メチルエタノールアミン、N-メチルジエタノールアミン等が挙げられる。なお、C成分として燐酸アンモニウム、燐酸水素アンモニウム、燐酸ヒドロキシアンモニウム、アルカリ金属の燐酸塩を使用する場合は、上記pH調整剤を使用しなくてもpH4以上に調整することができる。本発明の無機質組成物は、本発明の効果を著しく損なわない限り、必要に応じ、公知の添加剤を含むことができる。このような添加剤としては、例えば、増粘剤、造膜助剤、レベリング剤、湿潤剤、可塑剤、凍結防止剤、防腐剤、防黴剤、防藻剤、抗菌剤、消臭剤、分散剤、消泡剤、吸着剤、難燃剤、着色顔料、体質顔料、繊維、撥水剤、架橋剤、紫外線吸収剤、酸化防止剤、触媒等が挙げられる。本発明の無機質組成物は、セメント系基材に対して公知の塗装方法で塗装することができ、スプレー、コーター、ローラー、刷毛等の塗装器具を使用することができる。以下に実施例を示し、本発明の特徴をより明確にする。原料としては以下のものを使用した。A成分A1珪酸ナトリウム溶液有効成分:SiO226、Na2O7.0SiO2/Na2Oモル比=3.83A2珪酸カリウム溶液有効成分:SiO228、K2O22.0SiO2/K2Oモル比=1.99A3珪酸リチウム溶液有効成分:SiO220.4、Li2O2.9SiO2/Li2Oモル比=3.50B成分B1メチルトリエトキシシランB2プロピルトリメトキシシランB3ジメチルジメトキシシランC成分C1燐酸アンモニウム水溶液濃度16.7、pH=7.0C2燐酸水溶液濃度5、pH=1.0C3燐酸ナトリウム水溶液濃度8.4、pH=11.5無機質組成物1表1に示す配合に従い、C1燐酸アンモニウム水溶液と水を混合した後、A1珪酸ナトリウムを添加攪拌し、次いで、B1メチルトリエトキシシランを添加攪拌することによって無機質組成物1を得た。無機質組成物2~6、9~13表1に示す配合に従い、無機質組成物1と同様にして無機質組成物2~6、無機質組成物9~13を得た。無機質組成物7表1に示す配合に従い、B1メチルトリエトキシシラン、C2燐酸水溶液、及び水を混合した混合溶液を、アンモニア水を用いてpH7に調整した。次いで、A1珪酸ナトリウムを添加攪拌し無機質組成物7を得た。無機質組成物8表1に示す配合に従い、B1メチルトリエトキシシラン、C2燐酸水溶液、及び水を混合した混合溶液を、2アミノ-1プロパノールを用いてpH7に調整した。次いで、A1珪酸ナトリウムを添加攪拌し無機質組成物8を得た。<試験体>基材スレート板:L100×W100×T3mmに無機質組成物1を塗付け量0.2kg/m2で刷毛塗りし、30分間静置した。静置後、無機質組成物の余剰分を除去した後、水拭きし、常温23°Cで7日間養生したものを試験体1Aとした。また、基材として、標準モルタル:L75×W75×T20mmを用いた以外は上記試験体1Aと同様にして試験体1Bを作製した。無機質組成物2~13についても同様にして、それぞれ試験体2A~13A、試験体2B~13Bを作製した。[試験例1]試験例1-1~試験例1-13得られた各試験体は、いずれも塗付ムラ等が目立たず良好な仕上りであった。特に、無機質組成物5を用いた試験体5A及び5Bにおいて、良好な仕上りであった。さらに、各試験体について以下の評価を実施した。結果を表2に示す。<耐摩耗性表面強度評価>試験体1A~13Aについて、JISK56005.9耐摩耗性摩耗輪法に準じ、テーバー式試験機、摩耗輪CS-17、荷重1000gで500回転後の摩耗減量を観測した。未処理のスレート板の摩耗減量と比較し、評価した。基準を以下に示す。○:未処理品より良好△:未処理品よりやや良好、×:未処理品と同等、またはそれ以下<撥水性評価>試験体1B~13Bに水30μLをスポットし、30秒後に拭き取った。目視でスポット部に水分の吸い込み染み込みがない場合、撥水性ありと判定した。評価基準を以下に示す。○:吸い込みなし△:染み跡が残る程度×:吸い込みあり<撥油性評価>試験体1B~13Bに流動パラフィン30μLをスポットし、30秒後に拭き取った。目視でスポット部に油分の吸い込み染み込みがない場合、撥油性ありと判定した。評価基準を以下に示す。○:吸い込みなし△:染み跡が残る程度×:吸い込みあり<溜まり水のpH評価>試験体1B~13Bの上に水100μLをスポットし、10分後にスポット液のpHを測定した。無機質組成物1~11を用いた試験例1-1~試験例1-11においては、耐摩耗性表面強度、撥水性、撥油性において良好な結果であった。また、試験例1-1~試験例1-10では、溜まり水のpHも中性~弱塩基性を示し良好であった。[試験例2]試験例2-1~試験例2-11次いで、無機組成物1~11について、水に浸漬後の撥水性、撥油性の持続性を評価した。<水に浸漬後の撥水性、撥油性評価>試験体1B~11Bの裏側面をエポキシ樹脂でシールし、1日水に浸漬させた後、乾燥させ、試験例1と同様にして撥水性、撥油性を確認した。また、2日水に浸漬させた後についても同様に評価した。結果を表3に示す。試験例2-1~試験例2-9において良好な結果であった。"